(57)【要約】  【課題】  固体撮像素子の視感度補正に用いられるフィルタガラスにおいて、レンズ系の近紫外線色収差に起因する輪郭ぼけなどの撮影画像の乱れを低減することのできる視感度補正フィルタガラスを提供することを目的とする。  【解決手段】  ＣｕＯを含有し、質量%で、Ｐ２Ｏ５１０〜６０％、ＡｌＦ３０〜２０％、ＲＦ（ＲはＬｉ，Ｎａ，Ｋのうち少なくとも１種）１〜３０％、Ｒ´Ｆ２（Ｒ´はＭｇ，Ｃａ，Ｓｒ，Ｂａのうち少なくとも１種）１０〜７５％、（ただし、弗化物総合計量の７０％までを酸化物に置換可能）からなる基礎ガラス１００質量部に対して、Ｆｅ２Ｏ３を０．６〜５質量部、Ｓｂ２Ｏ３を０．１〜５質量部含有させた。  【選択図】  図１
2008001546.tif 000002
【特許請求の範囲】
【請求項１】
ＣｕＯ−弗燐酸塩系ガラスからなる基礎ガラス１００質量部に対して、外割で、Ｆｅ２Ｏ３を０．６〜５質量部、Ｓｂ２Ｏ３を０．１〜５質量部含有することを特徴とする視感度補正フィルタガラス。
【請求項２】
前記基礎ガラスが、質量%で、Ｐ２Ｏ５１０〜６０％、ＡｌＦ３０〜２０％、ＲＦ（ＲはＬｉ，Ｎａ，Ｋのうち少なくとも１種）１〜３０％、Ｒ´Ｆ２（Ｒ´はＭｇ，Ｃａ，Ｓｒ，Ｂａのうち少なくとも１種）１０〜７５％、（ただし、弗化物総合計量の７０％までを酸化物に置換可能）からなる成分の合計が９０％以上である母ガラス１００質量部に対し、外割でＣｕＯ０．５〜１２質量部を含有するものである請求項１記載の視感度補正フィルタガラス。
【請求項３】
肉厚０．３ｍｍのガラスで、近紫外域の分光透過率において透過率が５０％を示す波長が３６０ｎｍ以上の長波長側にあり、波長５００ｎｍにおける透過率が８０％以上であることを特徴とする請求項１または２記載の視感度補正フィルタガラス。
【請求項４】
固体撮像素子の視感度補正に用いられる請求項１ないし３のいずれかに記載の視感度補正フィルタガラス。
【請求項５】
請求項１ないし４のいずれかに記載の視感度補正フィルタガラスからなる視感度補正フィルタ。
【発明の詳細な説明】
【技術分野】
【０００１】
本発明は，デジタルスチルカメラ（以下、ＤＳＣと称する）やカラービデオカメラなどの色補正フィルタ等に使用され、可視域を透過し、７００ｎｍ付近におけるシャープカット特性及び近紫外線カット特性を有する視感度補正フィルタガラスに関する。
【背景技術】
【０００２】
従来、ＤＳＣやカラービデオカメラに使用されているＣＣＤやＣＭＯＳ等の固体撮像素子は可視域から１１００ｎｍ付近の近赤外域にわたる分光感度を有している。したがって、このままでは良好な色再現性を得ることができないので、赤外域を吸収するフィルタを用いて、人の通常の視感度に補正することが必要である。このフィルタは近赤外波長を選択的に吸収するように、リン酸塩系ガラスまたは弗燐酸塩系ガラスにＣｕＯを添加したフィルタガラスが使用されている。このフィルタガラスは多量のＰ２Ｏ５を必須成分としてＣｕＯを含有しており、酸化性の溶融雰囲気中で、多数の酸素イオンに配位されたＣｕ２＋イオンを形成させることによって青緑色を呈し、近赤外線カット特性を有するものである。
【０００３】
前記フィルタガラスのうちリン酸塩系ガラスは、耐候性が不十分なため、ガラス研磨面にウェザリングを生じるので、長期間にわたって使用するには難点があり、現在では耐候性に優れた弗燐酸塩系ガラスが主に使用されている。
【０００４】
ＣｕＯ−弗燐酸塩系ガラスからなる近赤外線カットフィルタガラスとしては、代表的なものとして特許文献１記載のものが知られており、特許文献１のガラスにおける低コスト化を進める上で問題となる原料不純物として混入するＦｅ２Ｏ３による４００ｎｍ付近の透過率低下を抑えるためにＳｂ２Ｏ３を少量含有させた特許文献２記載のものなどがある。
【０００５】
【特許文献１】特開平１−２１９０３７号公報
【特許文献２】特開２００４−１３７１００号公報
【発明の開示】
【発明が解決しようとする課題】
【０００６】
上述のとおりＣＣＤやＣＭＯＳ等の固体撮像素子は可視域から１１００ｎｍ付近の近赤外域にわたる分光感度を有しており、近紫外域にも感度を有している。上記特許文献記載のようなＣｕ２＋イオンを含有した弗燐酸塩系ガラスフィルタの透過率カーブは、ほぼ３００ｎｍ以下の波長を透過せず、波長３００ｎｍから４００ｎｍの範囲で急激に透過率が上昇し、６００ｎｍから７００ｎｍにかけて緩やかに下降する曲線であり、可視域における透過率を一定以上に設定した場合、９００〜１０００ｎｍ超の長波長側を若干透過する特性を持つ。このため、ガラスフィルタによる吸収のみでは人の視感度と撮影画像の色再現性とを完全に一致させることが難しい場合がある。
【０００７】
このような場合、誘電体多層膜を併用することによって近紫外域及び近赤外域をさらにカットすることが行われている。誘電体多層膜は、高屈折率層として二酸化チタン（ＴｉＯ２）及び低屈折率層としての二酸化シリコン（ＳｉＯ２）の交互積層膜などからなり、近赤外線カットフィルタガラスの表面に成膜される場合もあれば、ローパスフィルタとしてカメラに内装される水晶板表面に真空蒸着やスパッタによって成膜される場合もある。誘電体多層膜による赤外線カット膜の透過特性は、成膜面に垂直に入射する光線に対して、およそ４００ｎｍ以下と７００ｎｍ以上の波長光を反射してほとんど透過せず、４００〜７００ｎｍを透過する。この結果、ガラスフィルタによる吸収と誘電体多層膜による反射とを併用した光学系では、４００〜６００ｎｍを高率に透過し、６００〜７００ｎｍにかけて緩やかに下降し、７００ｎｍ以上を透過しない透過率曲線を描き、人の視感度に近似した特性とすることができる。
【０００８】
ところで、近年、高画素数の撮像素子を用いたＤＳＣなどにおいて、レンズ系の色収差に起因して、撮影された画像にパープルフリンジと称される紫色の輪郭ぼけが認識されるようになっている。すなわち、光学要素を構成するガラスなどの媒質の屈折率は光の波長に依存する性質をもっており、同一の媒質であっても、可視光に対する屈折率と、近紫外線に対する屈折率、近赤外線に対する屈折率とは異なる。このような性質により、光線がガラス光学要素を通過する際には、短波長の光ほど強く屈折し、長波長の光ほど屈折度合いが弱くなるため、可視光の光路と近紫外線の光路、近赤外線の光路とが分岐され、可視光の焦点位置に対して近紫外線は手前に、近赤外線は後方に焦点を結ぶ（軸上色収差）。このように分岐された光線が、撮像素子の光電変換面に到達する位置では、色収差が２次元方向のずれとなり、このずれが近紫外線または近赤外線によるボケ半径となって、輪郭ぼけを発生させる原因となる。特に高画素数の撮像素子では、ピクセルサイズが小さくなる分、色収差の影響が大きく認識されやすく、また撮影画像中心部に比べて周辺部でその影響が出やすい。換言すると、色収差による輪郭ボケの問題は、撮像素子の高画素化の進展によって顕在化した課題と言える。
【０００９】
上記した誘電体多層膜は、反射によって紫外域や赤外域の光をカットするが、誘電体多層膜は光線の入射角度によって反射特性が変化するため、成膜面に垂直に入射する光線に対する透過率が０の波長の光であっても斜めに入射した光に対しては完全に反射することができず透過してしまう場合がある。このため、色収差による輪郭ボケをなくすことはできず、撮像素子に対して斜めに入射する光が多くなる画像周辺部で影響が出やすくなる。また、誘電体多層膜に反射された光が光学系の中で迷光となって再度誘電体多層膜に斜めに入射すると、撮像素子の光電変換面に到達して偽色など撮影画像の色彩を乱す原因になる。
【００１０】
したがって、誘電体多層膜に頼ることなくガラスの吸収によって紫外域や赤外域の光をカットできれば、これら不要光が斜めに入射しても、その悪影響をなくすことができる。その方法として、上述のＣｕＯ−弗燐酸塩系ガラスは、元来紫外域にも吸収をもっているので、近紫外域の吸収を高めるためにＣｕＯの添加量を増加することが考えられる。図４に従来のＣｕＯ−弗燐酸塩系ガラスにおいて、ＣｕＯ添加量を変えたガラスの透過率曲線を示す。これは、後述する比較例ガラスのものであり、弗燐酸塩系ガラスからなる母ガラス１００質量部に対して、曲線９がＣｕＯを２質量部、曲線１０がＣｕＯを５質量部添加したものである。図４からわかるようにＣｕＯの添加量を増やすと、近紫外域の吸収とともに近赤外域における吸収も増加し、６００〜７００ｎｍのカットパターンが短波長側に移動する。つまり、ＣｕＯ添加量を変化させただけでは、近紫外域と近赤外域のカット特性を独立して制御することはできない。
【００１１】
実際にＤＳＣやビデオカメラに使用される視感度補正フィルタの近紫外域または近赤外域のカットパターンは、個々のＣＣＤやＣＭＯＳの感度特性あるいはカメラの設計に合せて決められるものであるため、近紫外域のカット特性と近赤外域のカット特性とは独立して制御できることが望ましい。
【００１２】
本発明は、このような事情を考慮してなされたもので、固体撮像素子の視感度補正に用いられるフィルタガラスにおいて、近紫外線吸収特性をもち、かつ近赤外線吸収特性と近紫外線吸収特性とを独立して変えられるガラスを提供することを目的とする。また、これによりレンズ系の近紫外線色収差に起因する輪郭ぼけなどの撮影画像の乱れを低減することのできる視感度補正フィルタガラスを提供することを目的とする。
【課題を解決するための手段】
【００１３】
本発明は、上記課題を解決するために、ＣｕＯ−弗燐酸塩系ガラスからなる基礎ガラス１００質量部に対する外割で、Ｆｅ２Ｏ３を０．６〜５質量部、Ｓｂ２Ｏ３を０．１〜５質量部含有することを特徴とする視感度補正フィルタガラスである。
【００１４】
また本発明は、前記基礎ガラスが、質量%で、Ｐ２Ｏ５１０〜６０％、ＡｌＦ３０〜２０％、ＲＦ（ＲはＬｉ，Ｎａ，Ｋのうち少なくとも１種）１〜３０％、Ｒ´Ｆ２（Ｒ´はＭｇ，Ｃａ，Ｓｒ，Ｂａのうち少なくとも１種）１０〜７５％、（ただし、弗化物総合計量の７０％までを酸化物に置換可能）からなる成分の合計が９０％以上である母ガラス１００質量部に対し、外割でＣｕＯ０．５〜１２質量部を含有することを特徴とする。
【００１５】
本発明のガラスは、肉厚０．３ｍｍのガラスで、近紫外域の分光透過率において透過率が５０％を示す波長が３６０ｎｍ以上の長波長側にあり、波長５００ｎｍにおける透過率が８０％以上であることが好ましい。
【００１６】
さらに本発明は、上記ガラスからなる視感度補正フィルタである。
【発明の効果】
【００１７】
本発明のガラスは、近赤外線の吸収特性に加え近紫外線も吸収することができるので、撮像光学系において、不要な紫外線が撮像素子に到達せず、近紫外線色収差に起因する輪郭ぼけや迷光紫外線などによる撮影画像の乱れを低減することができる。また、近紫外域のカット特性と近赤外域のカット特性とを独立して制御できるので、本発明のガラスと組合せ使用される撮像素子に合せた特性のフィルタを提供でき、撮像デバイスの色再現性向上に有用である。
【発明を実施するための最良の形態】
【００１８】
本発明は、上記構成により上記目的を達成したものであり、本発明のガラスを構成する各成分の含有量等を上記のように限定した理由を以下に説明する。
【００１９】
まず、ＣｕＯ−弗燐酸塩系ガラスを基礎ガラスとするのは、上述のとおり酸素イオンに配位されたＣｕ２＋イオンによる近赤外域の吸収特性が視感度補正に必要なためである。
【００２０】
Ｆｅ２Ｏ３は、弗燐酸塩系ガラスにおいて紫外域に吸収を示すため、紫外線吸収成分として添加するが、０．６質量部未満では近紫外域での吸収効果が十分でなく、５質量部を超えて添加するとガラス中に熔解しにくくなり、また可視域にも吸収が現れ可視透過率が低下する。好ましくは１〜３質量部である。
【００２１】
Ｓｂ２Ｏ３は、Ｆｅ２Ｏ３の添加によって低下する波長４００〜５５０ｎｍの透過率を向上させる効果があるが、基礎ガラス１００質量部に対する外割で０．１質量部未満ではその効果が十分でなく、５質量部を越えるとガラスが失透しやすくなるので好ましくない。好ましくは０．５〜３質量部、より好ましくは下限を１．２質量部以上とする。
【００２２】
次に基礎ガラスを構成する成分について説明する。Ｐ２Ｏ５はガラスの網目構造を形成する主成分であるが、１０％未満ではガラス化が困難であり、６０％を越えると化学的耐久性が低下して長期使用におけるウエザリングの影響が懸念される。好ましくは２０〜５０％である。
【００２３】
ＡｌＦ３はガラスの化学的耐久性向上に有効な成分であるが、２０％を越えるとガラスの溶融性が低下する。好ましくは１〜１５％である。
【００２４】
ＲＦとして示したＬｉＦ、ＮａＦ，ＫＦは、ガラス中にフッ素を導入し溶融温度と粘性を下げるために有効な成分であるが、ＲＦの合量が１％未満ではその効果が得られず、３０％を越えると化学的耐久性が著しく低下する。好ましくは５〜２５％の範囲である。
【００２５】
Ｒ´Ｆ２として示したＭｇＦ２、ＣａＦ２、ＳｒＦ２、ＢａＦ２は、化学的耐久性を低下することなくガラスを安定化するのに効果があるが、Ｒ´Ｆ２の合量が１０％未満ではガラス化しにくく、７５％を越えると失透傾向が顕著になる。好ましくは２０〜６０％の範囲である。
【００２６】
また、上記母ガラスを構成する金属弗化物の合計量の７０％までを金属酸化物に置換しても所望の分光特性、化学的耐久性を得ることができる。
【００２７】
以上、Ｐ２Ｏ５、ＡｌＦ３、ＲＦ、Ｒ´Ｆ２（金属弗化物を置換した金属酸化物を含む）からなる成分の合計が９０％以上であるガラスを本発明では母ガラスと称する。母ガラスは、上記成分からなるガラスとすることもできるが、上記成分のほか視感度補正フィルタガラスの特性を損なわない物質、たとえば、ＺｎＦ２、ＺｒＦ４、ＬａＦ３などを、ガラスの耐候性、溶融性の改善や熱膨張係数の調整などを目的として１０％までの範囲で含有させることが可能である。
【００２８】
ＣｕＯは近赤外線カットのための必須成分であるが、上記の母ガラス１００質量部に対して外割で、０．５質量部未満では近赤外線吸収効果が十分でなく、１２質量部を越えると可視域における透過率をも低下させ、またガラスが不安定になって失透性が増す。好ましくは１〜１０質量部である。一般にＤＳＣやカラービデオカメラにおける視感度補正では、近赤外域で透過率が５０％となる波長が５９０ｎｍから６７０ｎｍの範囲内、多くは６１０ｎｍから６５０ｎｍの範囲となるカットパターンが好ましく使用される。また、良好な色再現性と入射光量を確保するために波長５００ｎｍにおける透過率は、反射防止膜等を被着していないガラス単体で少なくとも８０％以上、より好ましくは８５％以上であることが好ましい。他方、撮像素子が感度を有する近紫外線の影響を低減するためには、近紫外域の分光透過率において透過率が５０％を示す波長が３６０ｎｍ以上、より好ましくは３７０ｎｍ以上の長波長側にあることが好ましい。
【００２９】
本発明のガラスは次のようにして作製することができる。まず得られるガラスが上記組成範囲になるように原料を秤量、混合する。この原料混合物を白金ルツボに収容し、蓋をして、電気炉内において７００〜１０００℃の温度で加熱溶融する。十分に攪拌・清澄した後、金型内に鋳込み、徐冷した後、切断・研磨して内厚０．３ｍｍの平板状に成形する。ＣｕＯを増加することにより、ガラスは不安定となり失透し易くなる傾向があるが、ルツボで溶融する場合は、白金製などの蓋でルツボを密閉してフッ素成分の揮発を抑え、かつルツボ内でのガラスの停滞をなくすため、ガラスの撹拌方法を工夫して強化することで、ガラスの失透を抑制することができる。本発明のガラスは、溶融、成形工程を通じて、後の研磨工程で除去できないような目立った脈理の発生はなく、光学的にも均質なガラスを得ることができる。
【００３０】
本発明の視感度補正フィルタは、上記のようにして作成したガラスを切断、研削、研磨、面取などの機械加工を施して、最終的に両面が光学研磨された薄板状に整形したものである。この視感度補正フィルタは、上記ガラスからなり、近赤外線及び近紫外線に吸収特性を有するので、これにより撮像素子に対する視感度補正を行うことができる。使用されるフィルタの厚さは、組み合わされる撮像素子側の要求特性に応じて、近赤外線吸収物質であるＣｕＯ含有量、紫外線吸収剤含有量などのガラス組成と合せて適切な透過特性が得られるように調整して使用される。一般的なＤＳＣなどでは、０．１〜１ｍｍ程度、好ましくは０．２〜０．５ｍｍ程度の厚さで用いられる。フィルタの使用態様としては、本発明の視感度補正フィルタを２枚の水晶板で挟んで接着したものや片面のみに水晶板を接着したもの、あるいは光学ガラスに貼り合わせるなどして使用することができる。また、フィルタの表面には必要に応じて反射防止膜、紫外線カット膜などの光学多層膜を真空蒸着など周知の手段によって形成することができる。
【００３１】
本発明のフィルタは、主として固体撮像素子の視感度補正に用いられることから、撮像装置の撮影レンズと撮像素子との間の光路上に配設されて使用され、上記近赤外線及び近紫外線の吸収特性により良好な視感度補正を行うことができ、偽色などの発生を抑制することができる。また、本発明のガラスは優れた耐候性を有しているので、ガラスにウエザリングが発生しにくく長期間にわたって良好な光学特性を維持できる。
【実施例】
【００３２】
次に、本発明のガラスについて、実施例に基づき詳細に説明する。本発明の実施例を表１に、比較例を表２に示す。なお、表中の組成は母ガラス部分を質量％で示し、ＣｕＯ含有量を母ガラス１００質量部に対する外割で示し、Ｆｅ２Ｏ３及びＳｂ２Ｏ３を母ガラスとＣｕＯとからなる基礎ガラス１００質量部に対する外割で示してある。表中記載のガラスは、表に示す組成となるよう原料粉末を秤量・混合し、白金るつぼを用いて７００〜１０００℃の温度で溶融した。その後、充分に攪拌・清澄したガラスを矩形枠内に流出させ、徐冷後に厚さ１ｍｍ程度にスライスし、１１ｍｍ×１１ｍｍの大きさに切断したものを３００枚ずつ研磨装置の定盤に固定し、研磨剤として酸化セリウムを使用し肉厚０．３ｍｍになるまで研磨した。
【００３３】
【表１】
2008001546.tif 000003
【００３４】
【表２】
2008001546.tif 000004
【００３５】
以上のようにして作成した平板状のガラスについて、分光透過率を測定した。分光透過率は、光学系に回折格子を使用している日本分光株式会社製のＵＶ−ＩＲ分光光度計Ｖ−５７０を用い、ガラスに反射防止膜などを被着していないガラス単体での透過率を測定した。この結果として、各実施例および比較例ガラスの紫外側の透過率が５０％を示す波長を表１及び表２に示し、またいくつかの例の分光透過率曲線を図示した。
【００３６】
図１に実施例Ｎｏ．３と比較例Ｎｏ．１１のガラスの分光透過率曲線を曲線３、曲線１１として示す。これらのサンプルは、ＣｕＯ含有量及びＦｅ２Ｏ３含有量が同一であるが、実施例Ｎｏ．３はＳｂ２Ｏ３を添加したものである。ＣｕＯ及びＦｅ２Ｏ３含有量が同一であるため、近赤外側及び近紫外側のカットパターンは、ほぼ同等の特性を示すが、実施例ガラスの方が可視域での透過率が改善されていることがわかる。
【００３７】
図２に実施例Ｎｏ．３及びＮｏ．４のガラスの分光透過率曲線を曲線３、曲線４として示す。これらのサンプルは、ＣｕＯ含有量及びＦｅ２Ｏ３含有量が同一で、Ｓｂ２Ｏ３量を変化させたものである。Ｓｂ２Ｏ３量の多い実施例Ｎｏ．４の方が４００〜５００ｎｍにおける透過率がさらに改善されている。
【００３８】
図３には実施例Ｎｏ．５及びＮｏ．７のガラスの分光透過率曲線を曲線５、曲線７として示した。これらのサンプルは、ＣｕＯ、Ｆｅ２Ｏ３、Ｓｂ２Ｏ３とも含有量が異なる例であり、これら赤外線・紫外線吸収成分の調整によって可視域の透過率を高く保ったまま近赤外域と近紫外域のカット特性を調整できることを示す。
【００３９】
なお、研磨した各実施例のガラスサンプルの耐候性試験として、温度６０℃、相対湿度９５％の条件下に保持し、ガラスの表面に変質が見られるまでの時間を測定した。その結果、本実施例のガラスはいずれも１０００時間経過後も特に表面に変化は認められず、実使用に耐えうるものであると判断した。
【００４０】
図５に本発明の視感度補正フィルタガラスをＤＳＣなどの撮像光学系に適用した例を示す。図５は、撮像光学系の構成の一例を模式的に示す断面図である。撮像光学系３０は、被写体の像を結像するための撮影レンズ３１と光軸を一にして視感度補正フィルタ３２、水晶板などからなる光学的ローパスフィルタ３３、カバーガラス３４とを介してパッケージ３５内に封入された撮像素子３６が配設されている。そして、撮影レンズ３１により撮像素子３６の光電変換面３６１に結像された被写体光像は、光電変換されて電気的な映像信号として出力される。前記視感度補正フィルタ３２は、上述した本発明に係るガラスからなるものであり、可視光を透過し近赤外線及び近紫外線を吸収する特性をもつ。
【００４１】
このような撮像光学系３０に、光線が入射した場合、撮影レンズ３１の可視光に対する屈折率と近紫外線に対する屈折率とが異なるため、可視光の光路Vと近紫外線の光路Uとは図示のように分岐し、光路上に近紫外線カットフィルタを持たない撮像光学系では、近紫外線は光路U、U’を経て撮像素子３６に到達する。その結果、撮像素子３６の光電変換面３６１では、図中にLで示すずれが発生する。一般の撮像素子は近紫外線に感度を有するので、このずれLが輪郭ボケとなって画像に記録されることになる。
【００４２】
本発明に係る視感度補正フィルタ３２を用いた撮像光学系３０では、可視光をほぼ透過し、近紫外線以下の波長の光線をほぼ吸収することができるため、可視光は光路Vのように光電変換面３６１に到達するが、光路Uに分岐された近紫外線は、視感度補正フィルタ３２で吸収されて光電変換面３６１に到達せず、レンズ等の光学要素によって発生する色収差を除去して、撮影画像における輪郭ボケ、偽色などの画質低下を低減することができる。
【００４３】
このとき、撮像素子３６の中心に到達する中心光束と、撮像素子３６の周辺に到達する周辺光束とを比べると、周辺光束の方が斜めに入射する光線を多く含んでいるが、視感度補正フィルタ３２の近紫外線吸収量は、光線がフィルタを通過する光路の長さが長いほど、多くの光線が吸収されるため、視感度補正フィルタ３２に垂直に入射する光線よりも斜めに入射する光線の方が光路長が長くなり、周辺光束の方が中心光束よりも近紫外線以下の波長の光線をより多く吸収できることになる。
【００４４】
上述した色収差によるずれLは、光軸に対して光線がなす角度が大きいほど大きくなるので、近紫外線等により発生する色収差は、光電変換面３６１の周辺部ほど大きくなるが、前記のように斜めに入射する光線を多く含む周辺光束ほど視感度補正フィルタ３２による近紫外線の吸収量が増えるため、効果的に色収差の影響を除去できる。
【００４５】
また、たとえば、視感度補正フィルタ３２の撮影レンズ３１側表面に誘電体多層膜からなる紫外線カット膜が成膜されている場合、成膜面に対して斜めに入射した紫外線が紫外線カット膜で反射されず透過してしまっても、前記のように視感度補正フィルタ３２によって効果的に吸収されるため、近紫外線以下の波長の光線の光電変換面３６１への到達を防止または抑制することができる。
【００４６】
なお、図５に示した撮像光学系の構成は一例であり、たとえば、視感度補正フィルタを2枚の水晶板間に挟んだり、カバーガラスに置換したりするなどの変更があっても、本発明に係る視感度補正フィルタによる効果は変わるものではない。
【００４７】
以上のように、本発明のガラスは、近赤外線に加え近紫外線も吸収することができ、ＣｕＯと紫外線吸収成分の含有量を調整することで、近紫外域のカット特性と近赤外域のカット特性とを独立して制御することができる。なお、ガラスの吸収特性のみによって所望の分光特性が得られない場合に誘電体多層膜を併用するときも、本発明のガラスを用いた場合、従来のガラスに比べてガラスによる近紫外域などの不要光線の吸収量が増加している分、上述した成膜面に斜めに入射する光などによる影響を小さく抑えることができる。
【産業上の利用可能性】
【００４８】
本発明に係るガラスは以上に詳述したように、撮像素子にとって不要な赤外線及び紫外線を選択的、効果的に吸収除去することができるので、ＤＳＣやカラービデオカメラなどの撮像デバイスの色再現性向上に有用であり、これら撮像機器に使用される視感度補正フィルタとして好適である。
【図面の簡単な説明】
【００４９】
【図１】本発明に係る実施例Ｎｏ．３及び比較例Ｎｏ．１１のガラスの分光透過率曲線を示す曲線図である。
【図２】本発明に係る実施例Ｎｏ．３及びＮｏ．４のガラスの分光透過率曲線を示す曲線図である。
【図３】本発明に係る実施例Ｎｏ．５及びＮｏ．７のガラスの分光透過率曲線を示す曲線図である。
【図４】比較例Ｎｏ．９及びＮｏ．１０のガラスの分光透過率曲線を示す曲線図である。
【図５】本発明に係る視感度補正フィルタガラスを適用した撮像光学系の構成を示す模式的断面図である。
【符号の説明】
【００５０】
１…実施例ガラスＮｏ．１の分光透過率曲線、３…実施例ガラスＮｏ．３の分光透過率曲線、４…実施例ガラスＮｏ．４の分光透過率曲線、５…実施例ガラスＮｏ．５の分光透過率曲線、７…実施例ガラスＮｏ．７の分光透過率曲線、９…比較例ガラスＮｏ．９の分光透過率曲線、１０…比較例ガラスＮｏ．１０の分光透過率曲線、１１…比較例ガラスＮｏ．１１の分光透過率曲線、３０…撮像光学系、３１…撮影レンズ、３２…視感度補正フィルタ、３３…光学的ローパスフィルタ、３４…カバーガラス、３６…撮像素子、３６１…光電変換面
【図１】
2008001546.tif 000005
【図２】
2008001546.tif 000006
【図３】
2008001546.tif 000007
【図４】
2008001546.tif 000008
【図５】
2008001546.tif 000009